СПОСОБ ПОЛУЧЕНИЯ БЫСТРОСХВАТЫВАЮЩЕГО ЦЕМЕНТА
METHOD OF PRODUCING QUICK-SETTING CEMENT

Изобретение относится к области строительных материалов, преимущественно к способам получения цементов, характеризующихся быстрым схватыванием.
Известен способ получения быстросхватывающего цемента путем введения в цемент добавок с определенной влажностью (заявка на изобретение РФ №2004135829, Е21В 33/138, опубл. 20.05.2006).
Недостатком этого способа является низкая технологичность.
Наиболее близким по технической сущности и достигаемому результату является способ получения быстросхватывающего цемента, включающий добавление в цемент активной минеральной добавки, в качестве которой используют тонкодисперсный песок, и ускорителя схватывания при затворении водой сухой смеси (заявка на изобретение РФ №93044196, С04В 7/00, опубл. 20.11.1995).
Недостатком этого способа является многодельность, многокомпонентность и невозможность схватывания цемента при отрицательной температуре наружного воздуха.
Технической задачей, на решение которой направлено заявленное изобретение, является соблюдение быстрого схватывания цемента независимо от воздействия среды.
Поставленная задача достигается тем, что в способе получения быстросхватывающего цемента, включающем добавление в цемент активной минеральной добавки, в качестве которой используют тонкодисперсный песок, и ускорителя схватывания при затворении водой сухой смеси, согласно изобретению, в качестве ускорителя схватывания используют поташ 6% и фтористый натрий 2% от веса цемента, при этом воду подогревают до +50-+60°С.
Использование в качестве ускорителя схватывания поташа 6% и фтористого натрия 2% от веса цемента обеспечивает быстрое схватывание (через 2-3 минуты после затворения водой вместо 45-60 минут при традиционной технологии). Кроме этого, поташ и фтористый натрий являются противоморозными добавками, что позволяет применять данный способ при отрицательных температурах наружного воздуха.
Пример реализации способа
Технология получения быстросхватывающего цемента включает смешивание сухого цемента с активной минеральной добавкой, например тонкодисперсным песком в соотношении 1 часть цемента и 3 части тонкодисперсного песка, до получения однородной массы. Причем удельная поверхность используемой активной минеральной добавки составляет 50-60%.
Затем готовят водный раствор ускорителя схватывания в соотношении 2% фтористого натрия и 6% поташа от веса цемента. Водоцементное отношение берут 0,3-0,4. Для лучшего растворения ускорителя схватывания воду подогревают до +50-+60°С. Полученным раствором затворяют сухую смесь, состоящую из цемента и минеральной добавки. После тщательного перемешивания и получения однородной массы используют данную композицию согласно традиционной технологии бетонных работ, поскольку предложенные добавки являются и противоморозными добавками.
Таким образом, предлагаемый способ получения быстросхватывающего цемента позволяет обеспечить быстрое схватывание цемента независимо от воздействия среды, в том числе при отрицательных температурах наружного воздуха, тем самым обеспечить круглогодичное применение данного способа.